БИМЕТАЛЛИЧЕСКИЙ МО/СО КАТАЛИЗАТОР ДЛЯ ПОЛУЧЕНИЯ СПИРТОВ ИЗ ГАЗА, СОДЕРЖАЩЕГО ВОДОРОД И МОНООКСИД УГЛЕРОДА

1. Нанесенный катализатор, включающий:
элементарный молибден, кобальт или их сплавы и щелочные и щелочноземельные металлы, и/или их гидриды, при элементном отношении приблизительно 2-1:1:0,08-0,30, нанесенные на пористый дисперсный инертный материал.
2. Нанесенный катализатор по п.1, в котором элементное отношение составляет приблизительно 1,5:1:0,26-0,28.
3. Нанесенный катализатор по п.2, в котором носитель представляет собой дисперсный углерод, диоксид титана, диоксид циркония и оксид алюминия.
2
3
4. Нанесенный катализатор по п.3, в котором носитель представляет собой оксид алюминия (AlO).
3
2
3
5. Нанесенный катализатор по п.4, в котором оксид алюминия находится в виде частиц сферической формы, с размером частиц от приблизительно 1,5 до приблизительно 2,0 мм (средний диаметр), плотностью приблизительно 0,63 г/мм, площадью поверхности приблизительно 210 м/г и объемом пор приблизительно 0,75 мм/г.
6. Нанесенный катализатор по п.5, в котором размер частиц оксида алюминия составляет приблизительно 1,8 мм.
7. Нанесенный катализатор по п.1, в котором щелочной или щелочноземельный металл представляет собой цезий.
8. Нанесенный катализатор по п.1, включающий от приблизительно 5,7 до приблизительно 11,4 мас.% Mo, нанесенного на указанный носитель.
9. Нанесенный катализатор по п.8, включающий от приблизительно 1,75 до приблизительно 3,5 мас.% Co, нанесенного на указанный носитель.
10. Нанесенный катализатор по п.1, включающий от приблизительно 8,5 до приблизительно 10 мас./мас.% молибдена, нанесенного на указанный носитель.
11. Нанесенный катализатор по п.1, включающий Cs загруженный на указанный носитель в количестве от приблизительно 0,73 до приблизительно 2,9 мас.% в расчете на носитель.
12. Нанесенный катализатор по п.1, включающий Cs загруженный на указанный носитель в количестве от приблизительно 0,73 до приблизительно 2,2 мас.% в расчете на носитель.
13. Предшественник нанесенного катализатора, включающий:
соли или оксиды молибдена, кобальта и промотора на основе щелочного или щелочноземельного металла, нанесенные на пористый инертный дисперсный материал при отношении элементарного Мо к Co к щелочному или щелочноземельному металлу приблизительно 2-1:1:0,08-0,30.
14. Способ получения нанесенного катализатора, включающий:
нагревание пористого инертного дисперсного материала, с нанесенными солями или оксидами молибдена, кобальта и промотора на основе щелочного или щелочноземельного металла, наносимых при отношении элементарного Мо к Co к щелочному или щелочноземельному металлу приблизительно 2-1:1:0,08-0,30, до температуры от приблизительно 600°C до приблизительно 900°C в течение от приблизительно 3 до приблизительно 7 ч в восстановительной атмосфере.
15. Способ получения нанесенного катализатора, включающий:
пропитку пористого инертного дисперсного материала солью молибдена, солью кобальта и солью промотора на основе щелочного или щелочноземельного металла, наносимыми при отношении элементарного Mo к Co к щелочному или щелочноземельному металлу приблизительно 2-1:1:0,08-0,30; прокаливание по меньшей мере пропитанных солей Мо и Со, и нагревание полученного материала до температуры от приблизительно 600°C до приблизительно 900°C в течение от приблизительно 3 до приблизительно 10 ч в восстановительной атмосфере.
16. Способ получения спиртов из газа, включающего водород и монооксид углерода, включающий:
2
-1
пропускание газа через реактор, содержащий нанесенный катализатор, включающий элементарный молибден, кобальт и щелочной или щелочноземельный металл и/или их гидриды, при элементарном отношении приблизительно 2-1:1:0,08-0,30, нанесенные на пористый инертный дисперсный материал, при температуре от приблизительно 240 до приблизительно 270°C, давлении от приблизительно 6,89 до приблизительно 8,27 МПа (1000-1200 фунт на дюйм) и часовой объемной скорости газа от приблизительно 4000 до приблизительно 6000 ч.
17. Нанесенный катализатор по п.9, включающий Cs, загруженный на указанный носитель, в количестве от приблизительно 0,73 до приблизительно 2,9 мас.% в расчете на носитель.
18. Нанесенный катализатор по п.9, включающий Cs, загруженный на указанный носитель, в количестве от приблизительно 0,73 до приблизительно 2,2 мас.% в расчете на носитель.